(57)【要約】      （修正有）【課題】長い寿命を有するＥＬ素子を提供する。【解決手段】有機ＥＬ素子１は下記化学式で表される添加化合物を含有する発光層を有する。2006339379.tif 000028（式中、Ｒ1〜Ｒ14のそれぞれは、水素原子、ハロゲン原子、アルキル基、アリール基、アリールアルキル基、アリールアルケニル基、アリールアルキニル基、エーテル基、エステル基、アシル基、アルケニル基、アルキニル基、アルコキシル基、アルキルチオ基、アリールアミノ基、アリールシリル基、アリールアルコキシル基、アリールアルキルチオ基、アリールアルキルアミノ基、アリールアルキルシリル基、アシルオキシ基、イミノ基、又はアミド基である。Ａは、酸素原子、メチレン基、又はメチレン基の水素被置換体である。ｎは０以上１０以下である。）【選択図】なし【特許請求の範囲】
【請求項１】
一対の電極の間に設けられた有機層を有するエレクトロルミネッセンス素子であって、
下記化学式（１）で表される添加化合物が上記有機層に添加されていることを特徴とするエレクトロルミネッセンス素子。
【化１】
2006339379.tif 000024
（上記式中、Ｒ1〜Ｒ14のそれぞれは、水素原子、ハロゲン原子、アルキル基、アリール基、アリールアルキル基、アリールアルケニル基、アリールアルキニル基、エーテル基、エステル基、アシル基、アルケニル基、アルキニル基、アルコキシル基、アルキルチオ基、アリールアミノ基、アリールシリル基、アリールアルコキシル基、アリールアルキルチオ基、アリールアルキルアミノ基、アリールアルキルシリル基、アシルオキシ基、イミノ基、又はアミド基である。Ａは、酸素原子、メチレン基、又はメチレン基の水素被置換体である。ｎは０以上１０以下である。）
【請求項２】
一対の電極の間に設けられた有機層を有するエレクトロルミネッセンス素子であって、
下記化学式（２）で表される添加化合物が上記有機層に添加されていることを特徴とするエレクトロルミネッセンス素子。
【化２】
2006339379.tif 000025
（上記式中、Ｒ1〜Ｒ14のそれぞれは、水素原子、ハロゲン原子、アルキル基、アリール基、アリールアルキル基、アリールアルケニル基、アリールアルキニル基、エーテル基、エステル基、アシル基、アルケニル基、アルキニル基、アルコキシル基、アルキルチオ基、アリールアミノ基、アリールシリル基、アリールアルコキシル基、アリールアルキルチオ基、アリールアルキルアミノ基、アリールアルキルシリル基、アシルオキシ基、イミノ基、又はアミド基である。ｎは０以上１０以下である。）
【請求項３】
請求項１又は２に記載されたエレクトロルミネッセンス素子において、
上記有機層は発光層であることを特徴とするエレクトロルミネッセンス素子。
【請求項４】
請求項１又は２に記載されたエレクトロルミネッセンス素子において、
上記添加化合物の沸点が１００℃以上であることを特徴とするエレクトロルミネッセンス素子。
【請求項５】
請求項３に記載されたエレクトロルミネッセンス素子において、
上記発光層は、発光材料として、π共役高分子化合物をさらに含有することを特徴とするエレクトロルミネッセンス素子。
【請求項６】
請求項５に記載されたエレクトロルミネッセンス素子において、
上記π共役高分子化合物はフルオレン誘導体であることを特徴とするエレクトロルミネッセンス素子。
【請求項７】
請求項３に記載されたエレクトロルミネッセンス素子において、
上記発光層は発光材料を含有し、
上記添加化合物の上記発光材料に対する比が０．０００１重量％以上１００重量％以下であることを特徴とするエレクトロルミネッセンス素子。
【請求項８】
請求項１又は２に記載されたエレクトロルミネッセンス素子を備えることを特徴とするエレクトロルミネッセンス表示装置。
【請求項９】
請求項１又は２に記載されたエレクトロルミネッセンス素子を備えることを特徴とするエレクトロルミネッセンス照明装置。
【請求項１０】
一対の電極の間に設けられた有機層を有するエレクトロルミネッセンス素子の該有機層に添加される添加化合物であって、
下記化学式（１）で表されることを特徴とする添加化合物。
【化１】
2006339379.tif 000026
（上記式中、Ｒ1〜Ｒ14のそれぞれは、水素原子、ハロゲン原子、アルキル基、アリール基、アリールアルキル基、アリールアルケニル基、アリールアルキニル基、エーテル基、エステル基、アシル基、アルケニル基、アルキニル基、アルコキシル基、アルキルチオ基、アリールアミノ基、アリールシリル基、アリールアルコキシル基、アリールアルキルチオ基、アリールアルキルアミノ基、アリールアルキルシリル基、アシルオキシ基、イミノ基、又はアミド基である。Ａは、酸素原子、メチレン基、又はメチレン基の水素被置換体である。ｎは０以上１０以下である。）
【請求項１１】
一対の電極の間に設けられた有機層を有するエレクトロルミネッセンス素子の該有機層に添加される添加化合物であって、
下記化学式（２）で表されることを特徴とする添加化合物。
【化２】
2006339379.tif 000027
（上記式中、Ｒ1〜Ｒ14のそれぞれは、水素原子、ハロゲン原子、アルキル基、アリール基、アリールアルキル基、アリールアルケニル基、アリールアルキニル基、エーテル基、エステル基、アシル基、アルケニル基、アルキニル基、アルコキシル基、アルキルチオ基、アリールアミノ基、アリールシリル基、アリールアルコキシル基、アリールアルキルチオ基、アリールアルキルアミノ基、アリールアルキルシリル基、アシルオキシ基、イミノ基、又はアミド基である。ｎは０以上１０以下である。）
【発明の詳細な説明】
【技術分野】
【０００１】
本発明は、エレクトロルミネッセンス素子、それを用いたエレクトロルミネッセンス表示装置、エレクトロルミネッセンス照明装置、及びエレクトロルミネッセンス素子用添加化合物に関する。
【背景技術】
【０００２】
電界発光素子の一種であるエレクトロルミネッセンス素子（以下、「ＥＬ素子」と略称する。）は自発光性の全固体素子である。また、視認性が高く、衝撃にも強いため、広く応用が期待されている。
【０００３】
ＥＬ素子は無機エレクトロルミネッセンス発光材料を用いた無機ＥＬ素子と有機エレクトロルミネッセンス発光材料（以下、「有機ＥＬ発光材料」と略称する。）を用いた有機ＥＬ素子に大別される。無機ＥＬ素子と比較して、有機ＥＬ素子は低い駆動電圧を有し、製造コストも低い。このため、近年、有機ＥＬ素子が特に注目を浴びており、従来発光特性を向上させる方法が種々提案されている（例えば、特許文献１等）。
【特許文献１】特開平９−５９６１４号公報
【発明の開示】
【発明が解決しようとする課題】
【０００４】
しかしながら、有機ＥＬ素子には寿命が短いという問題がある。
【０００５】
本発明は係る点に鑑みてなされたものであり、その目的とするところは、長い寿命を有するエレクトロルミネッセンス素子を実現することにある。
【課題を解決するための手段】
【０００６】
本発明者等は、誠意研究した結果、有機層に所定の化合物を添加することによって長い寿命（高い耐久性）を有する有機ＥＬ素子を実現することができることを見出し、本発明を成すに至った。
【０００７】
本発明に係る第１のＥＬ素子は一対の電極の間に設けられた有機層を有する。本発明に係る第１のＥＬ素子では、下記化学式（１）で表される添加化合物が有機層に添加されている。換言すれば、有機層は下記化学式（１）で表される添加化合物を含有する。
【０００８】
【化１】
2006339379.tif 000002
【０００９】
（上記式中、Ｒ1〜Ｒ14のそれぞれは、水素原子、ハロゲン原子、アルキル基、アリール基、アリールアルキル基、アリールアルケニル基、アリールアルキニル基、エーテル基、エステル基、アシル基、アルケニル基、アルキニル基、アルコキシル基、アルキルチオ基、アリールアミノ基、アリールシリル基、アリールアルコキシル基、アリールアルキルチオ基、アリールアルキルアミノ基、アリールアルキルシリル基、アシルオキシ基、イミノ基、又はアミド基である。Ａは、酸素原子、メチレン基、又はメチレン基の水素被置換体である。ｎは０以上１０以下である。）
化学式（１）で表される添加化合物を有機層に含有させることにより、電圧の印加に起因する有機層の劣化を抑制することができる。このため、長い寿命を実現することができる。尚、本明細書において、「メチレン基の水素被置換体」とはメチレン基の水素原子の１つ又は２つが他の原子又は置換基に置換されたもの（メチレン基の炭素原子が他の原子（例えば酸素原子）と二重結合を形成しているものを含む）をいう。例えば、「メチレン基の水素被置換体」は、カルボニル基等であってもよい。
【００１０】
本発明に係る第２のＥＬ素子は、一対の電極の間に設けられた有機層を有する。本発明に係る第２のＥＬ素子では、下記化学式（２）で表される添加化合物が有機層に添加されている。換言すれば、有機層は下記化学式（２）で表される添加化合物を含有する。
【００１１】
【化２】
2006339379.tif 000003
【００１２】
（上記式中、Ｒ1〜Ｒ14のそれぞれは、水素原子、ハロゲン原子、アルキル基、アリール基、アリールアルキル基、アリールアルケニル基、アリールアルキニル基、エーテル基、エステル基、アシル基、アルケニル基、アルキニル基、アルコキシル基、アルキルチオ基、アリールアミノ基、アリールシリル基、アリールアルコキシル基、アリールアルキルチオ基、アリールアルキルアミノ基、アリールアルキルシリル基、アシルオキシ基、イミノ基、又はアミド基である。ｎは０以上１０以下である。）
化学式（２）で表される添加化合物を有機層に含有させることにより、電圧の印加に起因する有機層の劣化を抑制することができる。このため、長い寿命を実現することができる。
【００１３】
本発明に係る第１又は第２のＥＬ素子では、有機層が発光層であることが好ましい。言い換えれば、本発明に係る第１又は第２のＥＬ素子は、一対の電極と、一対の電極の間に設けられ、化学式（１）又は化学式（２）で表される添加化合物が添加された発光層を含む積層体とを有していることが好ましい。化学式（１）又は化学式（２）で表される化合物を発光層に含有させることにより、より長い寿命を実現することができる。上記発光層を含む積層体は、発光層と、ホール注入層、正孔輸送層、電子輸送層、及び電子注入層のうち少なくとも一層とにより構成することができる。尚、化学式（１）又は化学式（２）で表される添加化合物を発光層に添加せずに、ホール注入層、正孔輸送層、電子輸送層、及び電子注入層のうち少なくとも一層以上に添加してもよい。
【００１４】
本発明に係る第１又は第２のＥＬ素子では、添加化合物の沸点が１００℃以上であることが好ましい。更に好ましくは１３０℃以上である。沸点が１００℃以上であれば、インクジェット法等のウエット法を用いて、有機層を均一且つ安価に形成することができる。一方、添加化合物の沸点が１００℃未満である場合は、ウエット法により発光層を形成する工程において（特に塗布後の乾燥工程において）添加化合物の一部が揮発してしまうおそれがある。このため、有機層に添加化合物を所望量添加することが困難となる。また、均一な有機層を形成することが困難となる。
【００１５】
本発明に係る第１又は第２のＥＬ素子では、発光層が、発光材料として、π共役高分子化合物をさらに含有していてもよい。π共役高分子化合物はフルオレン誘導体であってもよい。
【００１６】
また、添加化合物の発光材料に対する比が０．０００１重量％以上１００重量％以下であることが好ましい。
【００１７】
本発明に係るＥＬ表示装置は本発明に係る第１又は第２のＥＬ素子を備えている。
【００１８】
本発明に係るＥＬ照明装置は本発明に係る第１又は第２のＥＬ素子を備えている。
【００１９】
上述の通り、本発明に係る第１又は第２のＥＬ素子は長い寿命を有する。このため、本発明に係るＥＬ表示装置及びＥＬ照明装置も長い寿命を有する。
【００２０】
本発明に係る第１の添加化合物はＥＬ素子の有機層に添加されるものである。本発明に係る第１の添加化合物は上記化学式（１）で表される。但し、化学式（１）中、Ｒ1〜Ｒ14のそれぞれは、水素原子、ハロゲン原子、アルキル基、アリール基、アリールアルキル基、アリールアルケニル基、アリールアルキニル基、エーテル基、エステル基、アシル基、アルケニル基、アルキニル基、アルコキシル基、アルキルチオ基、アリールアミノ基、アリールシリル基、アリールアルコキシル基、アリールアルキルチオ基、アリールアルキルアミノ基、アリールアルキルシリル基、アシルオキシ基、イミノ基、又はアミド基である。Ａは、酸素原子、メチレン基、又はメチレン基の水素被置換体である。ｎは０以上１０以下である。Ｒ1〜Ｒ14のそれぞれは、水素原子、ハロゲン原子、又はアルキル基であることが好ましい。
【００２１】
本発明に係る第２の添加化合物はＥＬ素子の有機層に添加されるものである。本発明に係る第２の添加化合物は上記化学式（２）で表される。但し、化学式（２）中、Ｒ1〜Ｒ14のそれぞれは、水素原子、ハロゲン原子、アルキル基、アリール基、アリールアルキル基、アリールアルケニル基、アリールアルキニル基、エーテル基、エステル基、アシル基、アルケニル基、アルキニル基、アルコキシル基、アルキルチオ基、アリールアミノ基、アリールシリル基、アリールアルコキシル基、アリールアルキルチオ基、アリールアルキルアミノ基、アリールアルキルシリル基、アシルオキシ基、イミノ基、又はアミド基である。ｎは０以上１０以下である。Ｒ1〜Ｒ14のそれぞれは、水素原子、ハロゲン原子、又はアルキル基であることが好ましい。
【００２２】
本発明に係る第１又は第２の添加化合物をＥＬ素子の有機層に添加することにより、ＥＬ素子の寿命を長くすることができる。
【発明の効果】
【００２３】
以上説明したように、本発明によれば、長い寿命を有するＥＬ素子を実現することができる。
【発明を実施するための最良の形態】
【００２４】
以下、本発明の実施形態について、図面を参照しながら詳細に説明する。
【００２５】
図１は実施形態に係る有機ＥＬ素子１の断面図である。
【００２６】
有機ＥＬ素子１は絶縁基板１０と、対をなす第１電極１１及び第２電極１５と、有機積層体１２とを有する。第１電極１１は絶縁基板１０の上に設けられている。有機積層体１２は第１電極１１の上に設けられている。有機積層体１２は、バッファ層１３と、有機層としての発光層１４とを有する。第２電極１５は有機積層体１２の上に設けられている。本実施形態では第１電極１１が陽極で、第２電極１５が陰極である。
【００２７】
電界発光素子の一種である有機ＥＬ素子１は陽極（第１電極１１）から注入された正孔（ホール）と陰極（第２電極１５）から注入された電子とが発光層１４内で再結合することにより発光する。
【００２８】
絶縁基板１０は絶縁性であることが好ましい。絶縁基板１０の材料としては、無機材料、プラスティック、セラミックス等が挙げられる。具体的に、無機材料としては、ガラス、石英等が挙げられる。プラスティックとしてはポリエチレンテレフタレート等が挙げられる。セラミックスとしてはアルミナ等が挙げられる。
【００２９】
絶縁基板１０は金属製の基板（ステンレス基板、アルミニウム基板等）を絶縁膜でコートしたものであってもよい。絶縁膜の材料としてはＳｉＯ2、有機絶縁材料等が挙げられる。絶縁基板１０は絶縁化処理が施された金属製の基板等であってもよい。絶縁化処理としては陽極酸化等が挙げられる。
【００３０】
絶縁基板１０はマトリクス状に配設された複数のスイッチング素子（薄膜トランジスタ（ＴＦＴ）素子等）を有していてもよい。例えば、ポリシリコンＴＦＴ素子を有する場合、５００℃以下の温度で融解せず、且つ歪みが生じない基板であることが好ましい。１０００℃以下の温度で融解せず、且つ歪みが生じない基板であることがより好ましい。
【００３１】
陽極としての第１電極１１は、高い正孔注入効率を実現する観点から、仕事関数が高い材料を含むことが好ましい。仕事関数が高い材料としては金（Ａｕ）、プラチナ（Ｐｔ）、ニッケル（Ｎｉ）等が挙げられる。発光層１４の発光が第１電極１１側から取り出される場合は、第１電極１１は透明電極材料により形成されることが好ましい。透明電極材料としてはインジウムスズ酸化物（ＩＴＯ）、インジウム亜鉛酸化物（ＩＺＯ）、酸化錫（ＳｎＯ2）等が挙げられる。
【００３２】
陰極としての第２電極１５は、高い電子注入効率を実現する観点から、仕事関数の低い金属と安定な材料とを積層した電極（Ｃａ層／Ａｌ層、Ｃｅ層／Ａｌ層、Ｃｓ層／Ａｌ層、Ｂａ層／Ａｌ層等）、仕事関数の低い金属を少なくとも含有するもの（Ｃａ：Ａｌ合金、Ｍｇ：Ａｇ合金、Ｌｉ：Ａｌ合金等）、薄膜状の絶縁層と金属電極を組み合わせたもの（ＬｉＦ層／Ａｌ層、ＬｉＦ層／Ｃａ層／Ａｌ層、ＢａＦ2層／Ｂａ層／Ａｌ層等）であることが好ましい。発光層１４の発光が第２電極１５側から取り出される場合は、透明電極材料と仕事関数の低い金属とを含有するもの（ＩＴＯ：Ｃｓ、ＩＺＯ：Ｃｓ、ＳｎＯ2：Ｃｓ等）、透明電極と仕事関数の低い金属を含む層を積層したもの（Ｂａ層／ＩＴＯ層、Ｃａ層／ＩＺＯ層、Ｂａ層／ＳｎＯ2層等）等であることが好ましい。
【００３３】
本実施形態に係る有機ＥＬ素子１はバッファ層１３を有する。バッファ層１３は正孔輸送層及び／又は正孔注入層により構成することができる。本実施形態に係る有機ＥＬ素子１ではバッファ層１３は第１電極１１と発光層１４との間にのみ設けられているが、第２電極１５と発光層１４との間にもバッファ層を設けてもよい。第２電極１５と発光層１４との間に設けるバッファ層は電子輸送層及び／又は電子注入層により構成することができる。
【００３４】
ホール注入層に添加するホール注入材料としては、銅フタロシアニン《ＣｕＰｃ》などの金属フタロシアニン類、フタロシアニン類、４，４´４´−トリス（３−メチルフェニルフェニルアミノ）トリフェニルアミン《ｍ−ＭＴＤＡＴＡ》、Ｎ，Ｎ´−（３−メチルフェニル）−１，１´−ビフェニル−４，４´−ジアミン《ＴＰＤ》、ポリアニリン《ＰＡＮＩ》、３，４−ポリエチレンジオキシチオフェン／ポリスチレンサルフォネイト《ＰＥＤＯＴ／ＰＳＳ》、ポリピロール、ポリパラフェニレンビニレン《ＰＰＶ》、ポリシラン、ポリシロキサン、及びこれらの誘導体等が挙げられる。
【００３５】
電子注入層に添加する電子注入材料としては、アゾール誘導体〔３−（４−ビフェニル）−４−フェニル−５−（４−ｔ−ブチルフェニル）１，２，４−トリアゾール〕、オキサジアゾール誘導体〔１，３−ビス｛［４−（４−ジフェニルアミノ）］フェニル−１，３，４−オキサジアゾール−２−イル｝ベンゼン〕、電子親和性の高いｎ型導電性高分子（ポリチオフェン）等が挙げられる。
【００３６】
電子輸送層に含有させる電子輸送材料としては、アゾール誘導体〔３−（４−ビフェニル）−４−フェニル−５−（４−ｔ−ブチルフェニル）１，２，４−トリアゾール〕、オキサジアゾール誘導体〔１，３−ビス｛［４−（４−ジフェニルアミノ）］フェニル−１，３，４−オキサジアゾール−２−イル｝ベンゼン〕等が挙げられる。
【００３７】
正孔輸送層に含有させるホール輸送材料としては、４，４´−ビス（Ｎ−３−メチルフェニル−Ｎ−フェニルアミノ）ビフェニル、１，３，５−トリス（Ｎ，Ｎ−ジフェニルアミノ）ベンゼン及びそれらの誘導体等が挙げられる。
【００３８】
正孔輸送層等のバッファ層には、必要に応じて、レベリング剤、添加剤（ドナー、アクセプター等）、結着用の樹脂（ポリカーボネート、ポリエステル等）等を含有させてもよい。
【００３９】
電荷輸送層にはポリカルバゾール、ポリ（Ｎ−ビニルカルバゾール）、ポリアニリン、ポリチオフェン、ポリ（ｐ−フェニレンビニレン）、ポリ（２，５−フェニレンビニレン）、ポリカーボネート、ポリシロキサン、ポリメチルアクリレート、ポリメチルメタクリレート、ポリスチレン、ビニル系重合体（ポリ塩化ビニル等）、ポリエーテルスルホン、及びこれらの誘導体等をさらに含有させてもよい。
【００４０】
バッファ層１３の層厚は０．５ｎｍ以上１μｍ以下であることが好ましい。１０ｎｍ以上２００ｎｍ以下であることがより好ましい。１０ｎｍ以下であるとピンホールが発生しやすくなる傾向にある。２００ｎｍ以上であると素子の抵抗が増加し、駆動電圧が高くなる傾向がある。
【００４１】
発光層１４に含有させる発光材料は低分子発光材料、高分子発光材料、及び高分子発光材料の前駆体に大別することができる。低分子発光材料としては、芳香族ジメチリデェン化合物、オキサジアゾール化合物、トリアゾール誘導体、スチリルベンゼン化合物、チオピラジンジオキシド誘導体、ベンゾキノン誘導体、ナフトキノン誘導体、アントラキノン誘導体、ジフェノキノン誘導体、フルオレン誘導体、蛍光性有機金属化合物等が挙げられる。具体的に、芳香族ジメチリデェン化合物としては、４，４´−ビス（２，２´−ジフェニルビニル）−ビフェニル《ＤＰＶＢｉ》等が挙げられる。オキサジアゾール化合物としては、５−メチル−２−［２−［４−（５−メチル−２−ベンゾオキサゾリル）フェニル］ビニル］ベンゾオキサゾール等が挙げられる。トリアゾール誘導体としては、３−（４−ビフェニルイル）−４−フェニル−５−ｔ−ブチルフェニル−１，２，４−トリアゾール《ＴＡＺ》等が挙げられる。スチリルベンゼン化合物としては、１，４−ビス（２−メチルスチリル）ベンゼン等が挙げられる。蛍光性有機金属化合物としては、アゾメチン亜鉛錯体、（８−ヒドロキシキノリナト）アルミニウム錯体《Ａｌｑ3》等が挙げられる。
【００４２】
高分子発光材料としては、ポリ（２−デシルオキシ−１，４−フェニレン）《ＤＯ−ＰＰＰ》、ポリ［２，５−ビス−［２−（Ｎ，Ｎ，Ｎ−トリエチルアンモニウム）エトキシ］−１，４−フェニル−アルト−１，４−フェニレン］ジブロマイド《ＰＰＰ−ＮＥｔ3+》、ポリ［２−（２´−エチルヘキシルオキシ）−５−メトキシ−１，４−フェニレンビニレン］《ＭＥＨ−ＰＰＶ》、ポリ［５−メトキシ−（２−プロパノキシサルフォニド）−１，４−フェニレンビニレン］《ＭＰＳ−ＰＰＶ》、ポリ［２，５−ビス−（ヘキシルオキシ）−１，４−フェニレン−（１−シアノビニレン）］《ＣＮ−ＰＰＶ》、ポリ（９，９−ジオクチルフルオレン）《ＰＤＯＦ》，ポリスピロ《ＰＳ》等が挙げられる。
【００４３】
高分子発光材料の前駆体としては、ＰＰＶ前駆体、ＰＮＶ前駆体。ＰＰＰ前駆体等が挙げられる。
【００４４】
発光層１４は上記発光材料の中でも、特にポリフルオレン誘導体等のπ共役高分子化合物を含有することが好ましい。
【００４５】
発光層１４は、発光アシスト剤、電荷輸送材料、添加剤（ドナー、アクセプター等）、発光性のドーパント等をさらに含有していてもよい。
【００４６】
本実施形態では、下記化学式（１）又は下記化学式（２）で表される添加化合物（以下、「化学式（１）又は化学式（２）で表される添加化合物」を単に「添加化合物」と略称する。）が発光層１４に添加されている。発光層１４に添加化合物を含有させることにより、有機ＥＬ素子１の耐久性を向上することができる。従って、長い寿命を有する有機ＥＬ素子１を実現することができる。
【００４７】
【化１】
2006339379.tif 000004
【００４８】
（上記式中、Ｒ1〜Ｒ14のそれぞれは、水素原子、ハロゲン原子、アルキル基、アリール基、アリールアルキル基、アリールアルケニル基、アリールアルキニル基、エーテル基、エステル基、アシル基、アルケニル基、アルキニル基、アルコキシル基、アルキルチオ基、アリールアミノ基、アリールシリル基、アリールアルコキシル基、アリールアルキルチオ基、アリールアルキルアミノ基、アリールアルキルシリル基、アシルオキシ基、イミノ基、又はアミド基である。Ａは、酸素原子、メチレン基、又はメチレン基の水素被置換体である。ｎは０以上１０以下である。）
【００４９】
【化２】
2006339379.tif 000005
【００５０】
（上記式中、Ｒ1〜Ｒ14のそれぞれは、水素原子、ハロゲン原子、アルキル基、アリール基、アリールアルキル基、アリールアルケニル基、アリールアルキニル基、エーテル基、エステル基、アシル基、アルケニル基、アルキニル基、アルコキシル基、アルキルチオ基、アリールアミノ基、アリールシリル基、アリールアルコキシル基、アリールアルキルチオ基、アリールアルキルアミノ基、アリールアルキルシリル基、アシルオキシ基、イミノ基、又はアミド基である。ｎは０以上１０以下である。）
添加化合物の具体例としては、下記化学式３で表されるテトラデカブロモ−１，４−ジフェノキシベンゼン、下記化学式４で表されるデカブロモフェノキシエーテル、下記化学式５で表されるデカフルオロベンズヒドロール、下記化学式６で表されるジフェノキシベンゼン、下記化学式７で表されるデカフルオロベンゾフェノン、下記化学式８で表されるデカフルオロビフェニル、下記化学式９で表されるテトラデカフルオロ−１，４−ジフェノキシベンゼン、下記化学式１０で表されるデカフルオロフェノキシエーテル、４−アミノノナフルオロビフェニル、２−アミノ−４−クロロ−２´−フルオロベンゾフェノン、２−アミノ−５−クロロ−２´−フルオロベンゾフェノン、２，２−ビス（３−アミノ−４−ヒドロキシフェニル）ヘキサフルオロプロパン、２，２−ビス（３−アミノ−４−メチルヒドロキシフェニル）ヘキサフルオロプロパン、２，２−ビス［４−（４−アミノフェノキシ）フェニル］ヘキサフルオロプロパン、２，２−ビス（３−アミノフェニル）ヘキサフルオロプロオプロパン、４，４´−ビス（ジメチルアミノ）ベンゾフェノン、２，２−ビス（３，４−ジメチルフェニル）ヘキサフルオトプロパン、ビス（４−フルオロフェニル）エーテル、ビス（４−フルオロフェニル）メタン、４，４´−ビス（２−ヒドロキシヘキサフルオロイソプロピル）ジフェニル、４，４´−ビス（２−ヒドロキシヘキサフルオロイソプロピル）ジフェニルエーテル、２，２、−ビス（４−ヒドロキシフェニル）ヘキサフルオロプロパン、２，２、−ビス（４−メチルフェニル）ヘキサフルオロプロパン、３，４´−ビス（トリフルオロメチル）ベンゾフェノン、３，３´−ジアミノジフェノキシメタン、３，４´−ジアミノジフェノキシメタン、２，３−ジフルオロベンゾフェノン、２，４−ジフルオロベンゾフェノン、２，４´−ジフルオロベンゾフェノン、２，５−ジフルオロベンゾフェノン、２，６−ジフルオロベンゾフェノン、３，４−ジフルオロベンゾフェノン、３，５−ジフルオロベンゾフェノン、４，４´−ジフルオロベンゾフェノン、２，２´−ジフルオロビフェニル、３，３´−ジフルオロビフェニル、４，４´−ジフルオロビフェニル、４−（２，４−ジフルオロフェノキシ）アニリン、４，４´−ジメルカプトオクタフルオロビフェニル、４，４´−ジメチルオクタフルオロビフェニル、２−フルオロベンゾフェノン、４−フルオロベンゾフェノン、２−フルオロジフェニルエーテル、４−フルオロジフェニルエーテル、２−フルオロジフェニルメタン、２−フルオロ−３−（トリフルオロメチル）ベンゾフェノン、２−フルオロ−４−（トリフルオロメチル）ベンゾフェノン、２−フルオロ−５−（トリフルオロメチル）ベンゾフェノン、２−フルオロ−６−（トリフルオロメチル）ベンゾフェノン、３−フルオロ−４−（トリフルオロメチル）ベンゾフェノン、３−フルオロ−５−（トリフルオロメチル）ベンゾフェノン、４−フルオロ−２−（トリフルオロメチル）ベンゾフェノン、４−フルオロ−３−（トリフルオロメチル）ベンゾフェノン、５−フルオロ−２−（トリフルオロメチル）ベンゾフェノン、２，３，４，５，６−ペンタフルオロベンズヒドロール、２，３，４，５，６−ペンタフルオロベンゾフェノン、３，３´，５，５´−テトラキス（トリフルオロメチル）ベンゾヒドロール、３，４，５−トリフルオロベンゾフェノン、３−（トリフルオロメチル）ベンゾフェノン、４−（トリフルオロメチル）ベンゾフェノン等が挙げられる。
【００５１】
【化３】
2006339379.tif 000006
【００５２】
【化４】
2006339379.tif 000007
【００５３】
【化５】
2006339379.tif 000008
【００５４】
【化６】
2006339379.tif 000009
【００５５】
【化７】
2006339379.tif 000010
【００５６】
【化８】
2006339379.tif 000011
【００５７】
【化９】
2006339379.tif 000012
【００５８】
【化１０】
2006339379.tif 000013
【００５９】
添加化合物の好適な添加量は発光層１４の母体となる有機化合物によって変化するが、一般的には、発光材料の０．０００１ｗｔ％以上１００ｗｔ％以下であることが好ましい。
【００６０】
発光層１４の層厚は０．５ｎｍ以上１μｍ以下であることが好ましい。１０ｎｍ以上２００ｎｍ以下であることがより好ましい。１０ｎｍ以下であるとピンホールが発生しやすくなる傾向にある。２００ｎｍ以上であると素子の抵抗が増加し、駆動電圧が高くなる傾向がある。
【００６１】
有機ＥＬ素子１には有機積層体１２等を封止する封止膜１６が設けられている。このため、有機ＥＬ素子１内への水分や酸素の進入を抑制することができる。封止膜１６の取り付けは窒素ガスやアルゴンガス等の不活性ガス雰囲気中で行うことが好ましい。また、封止膜１６の内側に酸化バリウム等の吸湿剤等を設けてもよい。
【００６２】
次に、本実施形態に係る有機ＥＬ素子１の製造方法について詳細に説明する。
【００６３】
まず、絶縁基板１０の上に第１電極１１を形成する。第１電極１１の形成方法としては、蒸着法、電子ビーム（ＥＢ）法、分子線エピタキシー（ＭＢＥ）法、スパッタ法等のドライプロセス、又はスピンコート法、印刷法、インクジェット法等のウエットプロセスが挙げられる。
【００６４】
第１電極１１の上にバッファ層１３を形成する。さらに、バッファ層１３の上に発光層１４を形成することにより有機積層体１２を完成させる。有機積層体１２は不活性ガス雰囲気中で形成することが好ましい。
【００６５】
バッファ層１３及び発光層１４は、マスク蒸着法、転写法、真空蒸着法等のドライプロセス、インクジェット法、吐出コート法、スプレーコート法、スピンコート法、ブレードコート法、ディップコート法、ノズルコート法、印刷法等のウエットプロセスにより形成することができる。ウエットプロセスによりバッファ層１３及び発光層１４を形成する場合、形成インクの調製に用いる溶媒は純水、メタノール、エタノール、ＴＨＦ、クロロホルム、キシレン、トリメチルベンゼン等であってもよい。形成インクの調製に用いる溶媒は１５０度以上といった高い沸点を有することが好ましい。
【００６６】
ウエットプロセスによりバッファ層１３及び発光層１４を形成する場合、形成インクに予め添加化合物を溶解させておくことが好ましい。また、発光層１４にレーザー照射を行うことにより添加化合物を添加してもよい。
【００６７】
有機積層体１２の上に第２電極１５を形成する。第２電極１５の形成方法としては、蒸着法、電子ビーム（ＥＢ）法、モレキュラービームエピタキシ（ＭＢＥ）法、スパッタ法等のドライプロセス、又はスピンコート法、印刷法、インクジェット法等のウエットプロセスが挙げられる。
【００６８】
最後に、不活性ガス雰囲気中において封止膜１６を形成することにより有機ＥＬ素子１を完成させる。
【００６９】
図２は実施形態に係る有機ＥＬ表示装置２０の平面図である。
【００７０】
有機ＥＬ表示装置２０は有機ＥＬ素子１を有する。上述の通り、有機ＥＬ素子１は長い寿命を有する。このため、有機ＥＬ表示装置２０もまた長い寿命を有する。
【００７１】
図３は実施形態に係る有機ＥＬ照明装置３０の平面図である。
【００７２】
有機ＥＬ照明装置３０は発光面３１から光を出射させる装置である。有機ＥＬ照明装置３０は有機ＥＬ素子１を有する。上述の通り、有機ＥＬ素子１は長い寿命を有する。このため、有機ＥＬ照明装置３０もまた長い寿命を有する。尚、有機ＥＬ照明装置３０は家庭用照明、車内照明、時計や液晶用のバックライト、看板広告、信号機、光記憶媒体の光源、電子写真複写機の光源、光通信処理機の光源、光センサーの光源等として用いることができる。
【実施例】
【００７３】
（実施例１）実施例１として図１に示す有機ＥＬ素子１と同様の構成を有する有機ＥＬ素子を作製した。まず、２５ｍｍ四方のガラス基板１０上にストライプ状のインジウムスズ酸化物（ＩＴＯ）膜１１が形成された基板（旭硝子社製）を用意した。第１電極１１としてのインジウムスズ酸化物膜の膜厚は１７０ｎｍであった。幅は幅２ｍｍであった。
【００７４】
ＰＥＤＯＴ／ＰＳＳを純水に溶解させ、濃度０．１ｗｔ％のバッファ層形成用インクを調製した。調製したバッファ層形成用インクを３０００ｒｐｍで５０秒間スピンコートし、膜厚５０ｎｍの薄膜を得た。得られた薄膜を窒素中、２００℃で１０分間加熱・乾燥を行うことによりバッファ層１３を形成した。
【００７５】
ポリフルオレン誘導体の１．０ｗｔ％キシレン溶液中に、添加化合物として化学式３で表されるテトラデカブロモ−１，４−ジフェノキシベンゼンを溶解させた発光層形成用インクを調製した。テトラデカブロモ−１，４−ジフェノキシベンゼンはポリフルオレン誘導体に対して１．０ｗｔ％溶解させた。得られた発光層形成用インクを２０００ｒｐｍで５０秒間スピンコートし、膜厚７０ｎｍの薄膜を得た。得られた薄膜を１５０℃で６０分間焼成することにより発光層１４を得た。
【００７６】
【化３】
2006339379.tif 000014
【００７７】
０．０５ｎｍ／ｓｅｃの蒸着速度でバリウム（Ｂａ）膜を層厚１ｎｍで成膜し、次いで２０ｎｍ／ｓｅｃの蒸着速度でアルミニウム（Ａｌ）膜を１００ｎｍ成膜し、第２電極１５を形成した。第２電極１５形成時の雰囲気圧力は１０-5Ｐａとした。
【００７８】
２０ｍｍ四方の封止用ガラス（市販品，旭硝子社製）１６をＵＶ硬化樹脂により接着した。封止用ガラス１６の接着に際しては、紫外光により有機積層体１２が劣化しないようにアルミ箔で覆った。
【００７９】
作製された有機ＥＬ素子の１０％輝度低下寿命を測定した。尚、本明細書において、１０％輝度低下寿命とは、初期輝度から初期輝度の９０％に相当する輝度となるまでに要する時間をいう。また、本明細書において、初期輝度は１０００ｃｄ／ｍ2とした。
【００８０】
（実施例２）キシレン溶液中に、添加化合物として化学式３で表されるテトラデカブロモ−１，４−ジフェノキシベンゼンをポリフルオレン誘導体に対して０．５ｗｔ％溶解させた以外は実施例１と同様の手法で実施例２に係る有機ＥＬ素子を作製した。作製後、実施例２に係る有機ＥＬ素子の１０％輝度低下寿命を測定した。
【００８１】
（実施例３）キシレン溶液中に、添加化合物として化学式３で表されるテトラデカブロモ−１，４−ジフェノキシベンゼンをポリフルオレン誘導体に対して０．１ｗｔ％溶解させた以外は実施例１と同様の手法で実施例３に係る有機ＥＬ素子を作製した。作製後、実施例３に係る有機ＥＬ素子の１０％輝度低下寿命を測定した。
【００８２】
（実施例４）キシレン溶液中に、添加化合物として化学式３で表されるテトラデカブロモ−１，４−ジフェノキシベンゼンをポリフルオレン誘導体に対して０．０５ｗｔ％溶解させた以外は実施例１と同様の手法で実施例４に係る有機ＥＬ素子を作製した。作製後、実施例４に係る有機ＥＬ素子の１０％輝度低下寿命を測定した。
【００８３】
（実施例５）キシレン溶液中に、添加化合物として化学式３で表されるテトラデカブロモ−１，４−ジフェノキシベンゼンをポリフルオレン誘導体に対して０．０１ｗｔ％溶解させた以外は実施例１と同様の手法で実施例５に係る有機ＥＬ素子を作製した。作製後、実施例５に係る有機ＥＬ素子の１０％輝度低下寿命を測定した。
【００８４】
（実施例６）キシレン溶液中に、添加化合物として化学式３で表されるテトラデカブロモ−１，４−ジフェノキシベンゼンをポリフルオレン誘導体に対して０．００１ｗｔ％溶解させた以外は実施例１と同様の手法で実施例６に係る有機ＥＬ素子を作製した。作製後、実施例６に係る有機ＥＬ素子の１０％輝度低下寿命を測定した。
【００８５】
（実施例７）キシレン溶液中に、添加化合物として化学式４で表されるデカブロモフェノキシエーテルをポリフルオレン誘導体に対して１．０ｗｔ％溶解させた以外は実施例１と同様の手法で実施例７に係る有機ＥＬ素子を作製した。作製後、実施例７に係る有機ＥＬ素子の１０％輝度低下寿命を測定した。
【００８６】
【化４】
2006339379.tif 000015
【００８７】
（実施例８）キシレン溶液中に、添加化合物として化学式４で表されるデカブロモフェノキシエーテルをポリフルオレン誘導体に対して０．１ｗｔ％溶解させた以外は実施例１と同様の手法で実施例８に係る有機ＥＬ素子を作製した。作製後、実施例８に係る有機ＥＬ素子の１０％輝度低下寿命を測定した。
【００８８】
（実施例９）キシレン溶液中に、添加化合物として化学式４で表されるデカブロモフェノキシエーテルをポリフルオレン誘導体に対して０．０１ｗｔ％溶解させた以外は実施例１と同様の手法で実施例９に係る有機ＥＬ素子を作製した。作製後、実施例９に係る有機ＥＬ素子の１０％輝度低下寿命を測定した。
【００８９】
（実施例１０）キシレン溶液中に、添加化合物として化学式５で表されるデカフルオロベンズヒドロールをポリフルオレン誘導体に対して１００ｗｔ％溶解させた以外は実施例１と同様の手法で実施例１０に係る有機ＥＬ素子を作製した。作製後、実施例１０に係る有機ＥＬ素子の１０％輝度低下寿命及び５０％輝度低下寿命を測定した。尚、本明細書において、５０％輝度低下寿命とは、初期輝度から初期輝度の５０％に相当する輝度となるまでに要する時間をいう。
【００９０】
【化５】
2006339379.tif 000016
【００９１】
（実施例１１）キシレン溶液中に、添加化合物として化学式５で表されるデカフルオロベンズヒドロールをポリフルオレン誘導体に対して５０ｗｔ％溶解させた以外は実施例１と同様の手法で実施例１１に係る有機ＥＬ素子を作製した。作製後、実施例１１に係る有機ＥＬ素子の１０％輝度低下寿命及び５０％輝度低下寿命を測定した。
【００９２】
（実施例１２）キシレン溶液中に、添加化合物として化学式５で表されるデカフルオロベンズヒドロールをポリフルオレン誘導体に対して１０ｗｔ％溶解させた以外は実施例１と同様の手法で実施例１２に係る有機ＥＬ素子を作製した。作製後、実施例１２に係る有機ＥＬ素子の１０％輝度低下寿命及び５０％輝度低下寿命を測定した。
【００９３】
（実施例１３）キシレン溶液中に、添加化合物として化学式５で表されるデカフルオロベンズヒドロールをポリフルオレン誘導体に対して１．０ｗｔ％溶解させた以外は実施例１と同様の手法で実施例１３に係る有機ＥＬ素子を作製した。作製後、実施例１３に係る有機ＥＬ素子の１０％輝度低下寿命及び５０％輝度低下寿命を測定した。
【００９４】
（実施例１４）キシレン溶液中に、添加化合物として化学式５で表されるデカフルオロベンズヒドロールをポリフルオレン誘導体に対して０．１ｗｔ％溶解させた以外は実施例１と同様の手法で実施例１４に係る有機ＥＬ素子を作製した。作製後、実施例１４に係る有機ＥＬ素子の１０％輝度低下寿命及び５０％輝度低下寿命を測定した。
【００９５】
（実施例１５）キシレン溶液中に、添加化合物として化学式５で表されるデカフルオロベンズヒドロールをポリフルオレン誘導体に対して０．０１ｗｔ％溶解させた以外は実施例１と同様の手法で実施例１５に係る有機ＥＬ素子を作製した。作製後、実施例１５に係る有機ＥＬ素子の１０％輝度低下寿命及び５０％輝度低下寿命を測定した。
【００９６】
（実施例１６）キシレン溶液中に、添加化合物として化学式６で表されるジフェノキシベンゼンをポリフルオレン誘導体に対して１００ｗｔ％溶解させた以外は実施例１と同様の手法で実施例１６に係る有機ＥＬ素子を作製した。作製後、実施例１６に係る有機ＥＬ素子の１０％輝度低下寿命及び５０％輝度低下寿命を測定した。
【００９７】
【化６】
2006339379.tif 000017
【００９８】
（実施例１７）キシレン溶液中に、添加化合物として化学式６で表されるジフェノキシベンゼンをポリフルオレン誘導体に対して５０ｗｔ％溶解させた以外は実施例１と同様の手法で実施例１７に係る有機ＥＬ素子を作製した。作製後、実施例１７に係る有機ＥＬ素子の１０％輝度低下寿命及び５０％輝度低下寿命を測定した。
【００９９】
（実施例１８）キシレン溶液中に、添加化合物として化学式６で表されるジフェノキシベンゼンをポリフルオレン誘導体に対して１０ｗｔ％溶解させた以外は実施例１と同様の手法で実施例１８に係る有機ＥＬ素子を作製した。作製後、実施例１８に係る有機ＥＬ素子の１０％輝度低下寿命及び５０％輝度低下寿命を測定した。
【０１００】
（実施例１９）キシレン溶液中に、添加化合物として化学式６で表されるジフェノキシベンゼンをポリフルオレン誘導体に対して１．０ｗｔ％溶解させた以外は実施例１と同様の手法で実施例１９に係る有機ＥＬ素子を作製した。作製後、実施例１９に係る有機ＥＬ素子の１０％輝度低下寿命及び５０％輝度低下寿命を測定した。
【０１０１】
（実施例２０）キシレン溶液中に、添加化合物として化学式６で表されるジフェノキシベンゼンをポリフルオレン誘導体に対して０．１ｗｔ％溶解させた以外は実施例１と同様の手法で実施例２０に係る有機ＥＬ素子を作製した。作製後、実施例２０に係る有機ＥＬ素子の１０％輝度低下寿命及び５０％輝度低下寿命を測定した。
【０１０２】
（実施例２１）キシレン溶液中に、添加化合物として化学式６で表されるジフェノキシベンゼンをポリフルオレン誘導体に対して０．０１ｗｔ％溶解させた以外は実施例１と同様の手法で実施例２１に係る有機ＥＬ素子を作製した。作製後、実施例２１に係る有機ＥＬ素子の１０％輝度低下寿命及び５０％輝度低下寿命を測定した。
【０１０３】
（実施例２２）キシレン溶液中に、添加化合物として化学式８で表されるデカフルオロビフェニルをポリフルオレン誘導体に対して１００ｗｔ％溶解させた以外は実施例１と同様の手法で実施例２２に係る有機ＥＬ素子を作製した。作製後、実施例２２に係る有機ＥＬ素子の１０％輝度低下寿命及び５０％輝度低下寿命を測定した。
【０１０４】
【化８】
2006339379.tif 000018
【０１０５】
（実施例２３）キシレン溶液中に、添加化合物として化学式８で表されるデカフルオロビフェニルをポリフルオレン誘導体に対して５０ｗｔ％溶解させた以外は実施例１と同様の手法で実施例２３に係る有機ＥＬ素子を作製した。作製後、実施例２３に係る有機ＥＬ素子の１０％輝度低下寿命及び５０％輝度低下寿命を測定した。
【０１０６】
（実施例２４）キシレン溶液中に、添加化合物として化学式８で表されるデカフルオロビフェニルをポリフルオレン誘導体に対して１０ｗｔ％溶解させた以外は実施例１と同様の手法で実施例２４に係る有機ＥＬ素子を作製した。作製後、実施例２４に係る有機ＥＬ素子の１０％輝度低下寿命及び５０％輝度低下寿命を測定した。
【０１０７】
（比較例）発光層形成用インクとして、ポリフルオレン誘導体の１．０ｗｔ％キシレン溶液を用いた以外は実施例１と同様の手法で比較例に係る有機ＥＬ素子を作製した。比較例では添加化合物を発光層に添加しなかった。作製後、比較例に係る有機ＥＬ素子の１０％輝度低下寿命及び５０％輝度低下寿命を測定した。
【０１０８】
下記表１に実施例１〜６及び比較例の輝度低下寿命の測定結果を示す。
【０１０９】
【表１】
2006339379.tif 000019
【０１１０】
表１に示すように発光層１４にテトラデカブロモ−１，４−ジフェノキシベンゼンを添加した実施例１〜６の１０％輝度低下寿命は添加化合物を添加しなかった比較例の１０％輝度低下寿命の１．６倍以上であった。特に、テトラデカブロモ−１，４−ジフェノキシベンゼンをポリフルオレン誘導体に対して０．１ｗｔ％添加した実施例３の１０％輝度低下寿命は比較例の１０％輝度低下寿命の４．６倍と非常に大きな値となった。このことより、発光層１４にテトラデカブロモ−１，４−ジフェノキシベンゼンを含有させることで長い寿命を実現することがわかった。
【０１１１】
下記表２に実施例７〜９及び比較例の輝度低下寿命の測定結果を示す。
【０１１２】
【表２】
2006339379.tif 000020
【０１１３】
表２に示すように、発光層１４にデカブロモフェノキシエーテルを添加した実施例７〜９の１０％輝度低下寿命は添加化合物を添加しなかった比較例の１０％輝度低下寿命の１．２倍以上であった。特に、デカブロモフェノキシエーテルをポリフルオレン誘導体に対して０．１ｗｔ％添加した実施例８の１０％輝度低下寿命は比較例の１０％輝度低下寿命の５．２倍と非常に大きな値となった。このことより、発光層１４にデカブロモフェノキシエーテルを含有させることで長い寿命を実現することがわかった。
【０１１４】
下記表３に実施例１０〜１５及び比較例の輝度低下寿命の測定結果を示す。
【０１１５】
【表３】
2006339379.tif 000021
【０１１６】
表３に示すように、発光層１４にデカフルオロベンズヒドロールを添加した実施例１０〜１５の１０％輝度低下寿命は添加化合物を添加しなかった比較例の１０％輝度低下寿命の１．３倍以上であった。特に、デカフルオロベンズヒドロールをポリフルオレン誘導体に対して５０ｗｔ％添加した実施例１１の１０％輝度低下寿命は比較例の１０％輝度低下寿命の５．６倍と非常に大きな値となった。また、５０％輝度低下寿命に着目しても、実施例１０〜１５は比較例よりも１．１倍以上であった。このことより、発光層１４にデカフルオロベンズヒドロールを含有させることで長い寿命を実現することがわかった。また、この結果から、デカフルオロベンズヒドロールはポリフルオレン誘導体に対して１０ｗｔ％以上５０ｗｔ％以下含有させることが特に好ましいことがわかった。
【０１１７】
下記表４に実施例１６〜２１及び比較例の輝度低下寿命の測定結果を示す。
【０１１８】
【表４】
2006339379.tif 000022
【０１１９】
表４に示すように、発光層１４にジフェノキシベンゼンを添加した実施例１６〜２１の１０％輝度低下寿命は添加化合物を添加しなかった比較例の１０％輝度低下寿命の１．１倍以上であった。特に、ジフェノキシベンゼンをポリフルオレン誘導体に対して１０ｗｔ％添加した実施例１８の１０％輝度低下寿命は比較例の１０％輝度低下寿命の５．０倍と非常に大きな値となった。このことより、発光層１４にジフェノキシベンゼンを含有させることで長い寿命を実現することがわかった。また、この結果から、ジフェノキシベンゼンはポリフルオレン誘導体に対して５０ｗｔ％程度含有させることが特に好ましいことがわかった。
【０１２０】
下記表５に実施例２２〜２４及び比較例の輝度低下寿命の測定結果を示す。
【０１２１】
【表５】
2006339379.tif 000023
【０１２２】
表５に示すように、発光層１４にデカフルオロビフェニルを添加した実施例２２〜２４の１０％輝度低下寿命は添加化合物を添加しなかった比較例の１０％輝度低下寿命の１．８倍以上であった。特に、デカフルオロビフェニルをポリフルオレン誘導体に対して１００ｗｔ％添加した実施例２２の１０％輝度低下寿命は比較例の１０％輝度低下寿命の２．８倍と非常に大きな値となった。また、５０％輝度低下寿命に着目しても、実施例２２〜２４は比較例よりも１．３倍以上であった。このことより、発光層１４にデカフルオロビフェニルを含有させることで長い寿命を実現することがわかった。また、この結果から、デカフルオロビフェニルはポリフルオレン誘導体に対して１００ｗｔ％程度含有させることが特に好ましいことがわかった。
【０１２３】
また、実施例１〜２４より、添加化合物の好適な含有量は添加化合物の種類によって異なることがわかった。
【図面の簡単な説明】
【０１２４】
【図１】実施形態に係る有機ＥＬ素子１の断面図である。
【図２】実施形態に係る有機ＥＬ表示装置２０の平面図である。
【図３】実施形態に係る有機ＥＬ照明装置３０の平面図である。
【符号の説明】
【０１２５】
１      有機ＥＬ素子
１０      絶縁基板
１１      第１電極
１２      有機積層体
１３      バッファ層
１４      発光層
１５      第２電極
１６      封止膜
２０      有機ＥＬ表示装置
３０      有機ＥＬ照明装置
３１      発光面
【図１】
2006339379.tif 000029
【図２】
2006339379.tif 000030
【図３】
2006339379.tif 000031